(57)【要約】【課題】トイレットペーパーロールの使用状態にかかわらず、トイレ内の悪臭、特にアンモニア臭に対して消臭効果を発現するトイレットペーパーロール用巻芯紙管を提供することを目的とする。【解決手段】トイレットペーパーロールの巻芯紙管において、該巻芯紙管の紙面ｐＨが３．５以下であることを特徴とするトイレットペーパーロール用巻芯紙管。巻芯紙管の紙面ｐＨを酸性とすることで、アンモニア等のアルカリ性悪臭物質を中和消臭することができる。【選択図】なし【特許請求の範囲】
【請求項１】
トイレットペーパーロールの巻芯紙管において、該巻芯紙管の紙面ｐＨが３．５以下であることを特徴とするトイレットペーパーロール用巻芯紙菅。
【請求項２】
前記巻芯紙管中のアルミニウム含有量が３００〜１０００ｐｐｍであることを特徴とする請求項１に記載のトイレットペーパーロール用巻芯紙管。
【請求項３】
巻芯紙管にリンゴ酸及び又はクエン酸が０．０５〜０．５ｇ／ｍ2塗布されていることを特徴とする、請求項１又は２に記載のトイレットペーパーロール用巻芯紙菅。
【請求項４】
請求項１から３のいずれか１項に記載のトイレットペーパーロール用巻芯紙管を芯としたことを特徴とするトイレットペーパーロール。
【発明の詳細な説明】
【技術分野】
【０００１】
本発明は、トイレットペーパーロール用巻芯紙管に関する。特に、消臭効果を有するトイレットペーパーロール用巻芯紙管に関する。
【背景技術】
【０００２】
従来から、トイレ内の環境改善のために、トイレットペーパーロールに使用される紙管に芳香剤、香料、消臭剤、脱臭剤などを付与し、トイレ内を好ましい香りに置き換える、あるいは好ましくない臭いを脱臭・中和することが行われている。
特許文献１には、芳香物質及び／又は消臭物質を内包するマイクロカプセルを含有させた紙管を芯としたロール状シートが開示されている。
【先行技術文献】
【特許文献】
【０００３】
【特許文献１】特開２００９−２４２０６５号公報
【発明の概要】
【発明が解決しようとする課題】
【０００４】
特許文献１に開示されている紙管は含有されているマイクロカプセルに所定の荷重が付与されたときに、芳香効果あるいは消臭効果を発現する。このため、所定の荷重がかかりにくい状態で使用した場合には、芳香効果あるいは消臭効果が全く発現しない問題があった。
そこで、本発明は、トイレットペーパーロールの使用状態に拘らず、消臭効果を発現するトイレットペーパーロール用巻芯紙管を提供することを目的とする。
【課題を解決するための手段】
【０００５】
上記課題を解決するための第１の発明は、トイレットペーパーロールの巻芯紙管において、該巻芯紙管の紙面ｐＨが３．５以下であることを特徴とする。第２の発明は、前記巻芯紙管中のアルミニウム含有量が３００〜１０００ｐｐｍであることを特徴とする。第３の発明は、巻芯紙管にリンゴ酸及び又はクエン酸を０．０５〜０．５ｇ／ｍ2塗布することを特徴とする。第４の発明は、トイレットペーパーロールであって、上記巻芯紙管を芯としたことを特徴とする。
【発明の効果】
【０００６】
本発明によれば、トイレットペーパーロールの使用状態に拘らず、消臭効果を発現するトイレットペーパーロール用巻芯紙管を提供することができる。
【発明を実施するための形態】
【０００７】
本発明の紙面ｐＨを３．５以下にしたことを特徴とするトイレットペーパーロール用巻芯紙管（以下、「巻芯紙管」と略すことがある）は、トイレ内の悪臭、特にアンモニア臭に対して非常に高い効果を示す。
【０００８】
本発明において、巻芯紙管の紙面ｐＨを３．５以下にすることが重要であり、巻芯紙管の紙面ｐＨを３．０以下にすることがより好ましい。紙面ｐＨが３．５を超えると十分な効果を得ることができない。また、紙面ｐＨが低すぎると紙が劣化する問題が発生することがあるため、ｐＨは２．４以上であることが好ましい。
また、紙、板紙及びパルプ−水抽出液ｐＨの試験方法（JIS P 8133:1998）における抽出ｐＨとしては、冷水の場合ｐＨ５．０以下、熱水の場合ｐＨ４．５以下であることが好ましい。
【０００９】
本発明において、トイレットペーパーロール用巻芯紙管は、紙面ｐＨを調整した巻芯紙管用の原紙（以下、「原紙」と略すことがある）を中空筒状に形成したものであり、その形成方法は特に限定されるものではないが、原紙をスパイラル巻きにして巻き間に接着剤を介して中空筒状に形成することが一般的である。なお、スパイラル巻きにして巻き間に接着剤を介して中空筒状に形成させた場合、貼り合わせる一方の原紙のみに紙面ｐＨを調整したものを使用することも可能である。
【００１０】
本発明において、原紙の紙面ｐＨを調整する方法は特に限定されないが、内添により紙面ｐＨを調整した原紙は、パルプスラリーに酸性物質、その他必要な薬品を添加した紙料を公知の方法を用いて抄造することで得ることができる。また、外添により紙面ｐＨを調整した原紙は、公知の方法で抄造した紙に、サイズプレス、カレンダーサイズプレス、ゲートロールコーター、エアナイフコーター、ブレードコーターなどの公知の塗布装置を用いて酸性物質を塗布することで得ることができる。
【００１１】
紙面ｐＨを調整するために使用される酸性物質は、酢酸、硫酸、塩酸、硝酸、リンゴ酸、クエン酸などの酸、硫酸アルミニウム、硝酸アルミニウム、塩化アルミニウムなどの化合物を例示することができるが、これらの物質に限定されるものではない。これらの化合物の中では製紙分野で汎用に使用される硫酸アルミニウム（硫酸バンド）を使用することが取り扱いの点などから好ましい。
なお、原紙の製造において、内添、外添する酸性物質の種類及び添加量などは、パルプの種類や酸性物質以外で必要に応じて添加する薬品の種類などにより、紙面ｐＨが異なるため、適宜調整することが好ましい。
【００１２】
本発明において、硫酸アルミニウム（硫酸バンド）、塩化アルミニウム、硝酸アルミニウムなどの水中でアルミニウムイオンに電離する化合物を酸性物質として使用した場合、巻芯紙管原紙中のアルミニウム含有量を３００〜１０００ｐｐｍになるように添加することが好ましい。なお、原紙の製造において、内添、外添するアルミニウム化合物の添加量などは、パルプの種類やアルミニウム化合物以外で必要に応じて添加する薬品の種類などにより、原紙中の歩留りが異なるため、適宜調整することが好ましい。
アルミニウム化合物とは、水中でアルミニウムイオンに電離する化合物であればよく、硫酸アルミニウム（硫酸バンド）、塩化アルミニウム、硝酸アルミニウムなどが例示できるが、製紙分野で汎用に使用される硫酸アルミニウムを使用することが取り扱いの点などから好ましい。
【００１３】
本発明において、紙面ｐＨを３．５以下に調整した原紙に、さらにリンゴ酸及び又はクエン酸を固形分が０．０５〜０．５ｇ／ｍ2となる範囲で塗布することにより消臭効果を向上させることができる。リンゴ酸及び又はクエン酸の塗布量が０．０５ｇ／ｍ2未満であると消臭効果の向上が見られない。一方、リンゴ酸及び又はクエン酸の塗布量が０．５ｇ／ｍ2を超えてもそれ以上十分な効果が得られない。なお、リンゴ酸及び又はクエン酸を塗布した後の原紙のｐＨが３．５以下であることが重要であり、紙面ｐＨは２．４〜３．０にすることが好ましい。
【実施例】
【００１４】
次に本発明を実施例および比較例により更に詳細に説明するが、本発明はこれらに限定されるものではない。
【００１５】
［実施例１］
濾水度（ＣＳＦ）が４００ｍｌとなるように叩解した広葉樹晒クラフトパルプ（Ｌ−ＢＫＰ）にロジン系サイズ剤  ０．５％、ＰＡＭ系内添紙力剤０．２％及び抄造後の紙面ｐＨが３．０となるように硫酸バンドをそれぞれ添加し、長網抄紙機により目標坪量１６０ｇ／ｍ２の原紙を抄造した。紙中のアルミニウム含有量は、８８３ｐｐｍであった。アンモニアに対する高い消臭効果が得られ、品質も実用上問題がなかった。
【００１６】
［実施例２］
抄造後の紙面ｐＨが３．４となるように硫酸バンドの添加率を調整した以外は実施例１と同様に原紙を抄造した。紙中のアルミニウム含有量は、３８２ｐｐｍであった。アンモニアに対する高い消臭効果が得られ、品質も実用上問題がなかった。
【００１７】
［実施例３］
実施例１で得た原紙に、リンゴ酸の原紙両面における塗布量が０．２ｇ／ｍ２（固形分）となるように濃度を調整したリンゴ酸水溶液を浸漬塗布した。紙面ｐＨは２．４、紙中アルミニウム含有量は、４１０ｐｐｍであった。アルミニウム含有量の減少は、浸漬塗布時にリンゴ酸水溶液中にアルミニウムが溶出したためである。アンモニアに対する高い消臭効果が得られ、品質も実用上問題がなかった。
【００１８】
［比較例１］
抄造後の紙面ｐＨが３．８となるように硫酸バンドの添加率を調整した以外は、実施例１と同様に原紙を抄造した。紙中のアルミニウム含有量は、２６７ｐｐｍであった。品質は実用上問題なかったが、十分な消臭効果が得られなかった。
【００１９】
＜消臭効果試験（アンモニア）＞
上記実施例、比較例で抄造した原紙から採取した試験片３ｃｍ×３ｃｍ  １枚を入れたガスバック（ＰＶＤＦバック２Ｌ  Ａ−６ＳＮ  近江オドエアサービス社製）に空気１．５Ｌを注入後、試験片を入れていないガスバック内に注入したときの２分後のアンモニア濃度が９０〜１００ｐｐｍとなるように濃度を調整したアンモニアガスを一定量注入し、２分後、１０分後、３０分後、１時間後、２時間後のガスバック中のアンモニア濃度を検知管３Ｌａ（ガステック社製）を用いて測定した。試験は温度２３℃の恒温室内で実施した。
【００２０】
＜アルミニウム含有量＞
精秤した試験片約０．２ｇを５２５℃で灰化し、希釈後の硝酸濃度が３０ｍＭとなるように濃硝酸で灰を溶解した後蒸留水で希釈し、３０ｍＭ硝酸を加えて１０．０ｍｌとし、更に３０ｍＭ硝酸を加えて１００倍に希釈し、ＩＣＰ−ＭＳ（誘導結合プラズマ質量分析装置）により測定した。
＜紙面ｐＨ＞
ＪＡＰＡＮ  ＴＡＰＰＩ  紙パルプ試験方法  Ｎｏ．４９−２：２０００  に規定される「紙−表面ｐＨ測定方法−第２部：指示薬法」に従って測定した。
測定結果を、表１に示す。
【００２１】
【表１】
2015006946.tif 000002
【００２２】
紙面ｐＨが３．５以下である実施例１〜３は、紙面ｐＨが３．８である比較例１と比較して、アンモニアを中和する能力にすぐれており、良好な消臭効果を発揮した。特に、クエン酸を塗布した実施例３はアンモニア中和能が秀でていた。